(57)【特許請求の範囲】
【請求項１】
美容用及び／または皮膚科用のパーソナルケア及び／またはクレンジング吸収製品であって、少なくとも１つの不織吸収シートを含み、この不織吸収シートが、
リヨセル繊維を１０ｗｔ％〜５０ｗｔ％、天然繊維を１０ｗｔ％〜４０ｗｔ％、合成繊維を１０ｗｔ％〜８０ｗｔ％含み、
前記リヨセル繊維が、０．５ｄｔｅｘ〜３．５ｄｔｅｘの範囲の繊度を有し、
前記吸収シートが、２０ｇ／ｍ２〜５００ｇ／ｍ２の範囲の基本質量を有し、
前記吸収シートの機械方向及び横断方向の引張り強度が５ Ｎ／５ｃｍ〜１０００ Ｎ／５ｃｍの範囲であり、
前記吸収シートが、ウェブ製造法であるカーディング及びウェブ接着法であるニードルパンチを用いて形成され、カードされた繊維がニードルパンチの前にクロスラップされ、
前記合成繊維の少なくとも一部分が、親水性表面を含む、パーソナルケア及び／またはクレンジング吸収製品。
【請求項２】
前記合成繊維がポリエステル繊維を含む、請求項１に記載の吸収製品。
【請求項３】
前記吸収シートの前記繊維が、２．５ｄｔｅｘ未満の繊度を有する、請求項１または２に記載の吸収製品。
【請求項４】
前記吸収シートが、０．４ｍｍ〜５ｍｍの範囲の厚みを有する、請求項１乃至３の１つに記載の吸収製品。
【請求項５】
前記吸収シートの前記基本質量が、３０ｇ／ｍ２〜４００ｇ／ｍ２の範囲である、請求項１乃至４の１つに記載の吸収製品。
【請求項６】
前記吸収シートの前記引張り強度が、２０ Ｎ／５ｃｍ〜８００ Ｎ／５ｃｍの範囲である、請求項１乃至５の１つに記載の吸収製品。
【請求項７】
前記吸収シートの伸長率が、２０％〜１６０％の範囲である、請求項１乃至６の１つに記載の吸収製品。
【請求項８】
前記吸収製品のカワバタ検査による曲げトルクが、０．２０ ｇ×ｃｍ以下である、請求項１乃至７の１つに記載の吸収製品。
【請求項９】
少なくとも１つの前記吸収シートの少なくとも１つの表面が、少なくとも１つの３次元表面パターンを含む、請求項１乃至８の１つに記載の吸収製品。
【請求項１０】
前記吸収シートが０．０９ ｇ／ｃｍ３未満の密度を有する、請求項１乃至９の１つに記載の吸収製品。
【請求項１１】
前記製品が、美容用及び／または皮膚科用のパッド、タオル、ペーパータオル（towelette）、ティッシュ、もしくはワイプ、またはこれらの一部である、請求項１乃至１０の１つに記載の吸収製品。
【請求項１２】
更に、美容用及び／または皮膚科用のクレンジング及び／またはスキンケア組成物を含む、請求項１乃至１１の１つに記載の吸収製品。
【請求項１３】
少なくとも部分的に直接または間接的に互いに重ねられた、請求項１乃至１２の１つに従った吸収製品を２つ、３つ、またはそれ以上含む、吸収製品組立体。
【請求項１４】
請求項１乃至１２の１つに従った吸収製品の使用であって、美容用及び／または皮膚科用の、パフ、パッド、ワイプ、ティッシュ、タオル、ペーパータオル（towelette）、スポンジ、ブラシ、綿ボール、グローブ、ミット、綿棒、またはこれらの一部としての使用。
【発明の詳細な説明】
【技術分野】
【０００１】
本発明は、美容用及び／または皮膚科用のパーソナルケア及び／またはクレンジング吸収製品、並びに美容用及び／または皮膚科用のクレンジング及び／またはスキンケア組成物を適用するパッド、ワイプ、タオル、ペーパータオル（towelette）、またはティッシュなどの基材としてのこの吸収製品の使用に関する。
【背景技術】
【０００２】
吸収シート製品は、大人から乳児までパーソナルケアとして広く普及している。このような例として、例えば、顔用及び体用のクレンジング用ワイプ、スキントリートメント用ワイプ、及びスキンコンディショニング用ワイプを挙げることができる。現在、このようなワイプまたはパッドは、スキンケア組成物や化粧品を皮膚に適用したり、便、尿、及びメイクを除去するために用いられている。
【０００３】
このような製品は、消費者の高い要求に応えられるように、例えば、柔軟性、吸収率、及び機械的強度の要求を満たさなければならない。眼の周りなどの敏感な部分のメイク落としに用いられる場合は、消費者は特に慎重に製品を選択する。例えば、パッドまたはワイプの柔軟性が欠けていると、すぐに気付くであろう。また、例えばタンポン（dabbers）と同様に、吸収基材がほつれたり、毛羽立ったりするのは不都合であると考えられる。これにもかかわらず、未だに不織綿または脱脂綿の片がメイク落としローションの吸収材として良く用いられている。
【０００４】
スキンケアやクレンジングでは、有効成分が皮膚に直接適用されるのではなく、パッドやワイプを用いてより均一に分散される。従って、指が油性ローションに触れなくて済む。スキンクレンジングには通常、汚れやメイクをむらなく拭き取るパッドやワイプが必要である。何れの場合も、パッドの材料は、繰り返し使用しても皮膚を刺激するものであってはならない。加えて、高い要求を満たす吸収力を有しなければならない。近年、ワイプやパッドの材料の柔軟性及び吸収特性を改良するために様々な試みがなされている。
【０００５】
当初は、ウェットワイプ製品は、製紙技術（パルプを用いた製品）に基づいて従来の不織材料から製造されていた。このような製品は一般に受け入れられていたが、繊維材料の柔軟性に問題があった。スパンレーシング（spunlacing）不織技術の導入により、従来の製紙技術による製品に比べて強度及び柔軟性の点で優れた製品が製造できるようになった。これは主に、レーヨンやＰＥＴ‐ＰＰなどの長くて柔軟な繊維をスパンレーシングに使用したことと、スパンレーシングでは繊維に結合剤が添加されないことによる。
【０００６】
しかしながら、たとえこのような製品であっても、例えば約８０ｇ／ｍ2などと基本質量が大きい場合は特に、汚れやローションなどを染み込んだ時にワイプが元の構造を維持するのが困難である。一般的なパッドは、このような化合物が染み込むと通常は形が崩れ、その吸収性、強度、及び柔軟性が損なわれてしまう。
【０００７】
従って、美容用及び／または皮膚科用の吸収パッドやワイプの要望が未だに続いている。以降の説明から明らかなように、既存の美容用及び皮膚科用のワイプやパッドの欠点を解消するための様々な試みがなされてきた。
【０００８】
特許文献１によれば、１本の繊維の細さが０．５ｄｔｅｘよりも細い極細繊維を含む不織布を含むメイク用ワイプは、皮膚に刺激を与えずに化粧品を効率的に除去できるはずである。極細繊維は、不織布の表面積の約２０％を占めなければならない。
【０００９】
特許文献２によれば、不織ウェブすなわち不織布の柔軟性を、例えば不織ウェブを徐々に引張るなどの機械による後処理で改善することができる。これは、少なくとも所定の角度に対して互いに相補的な３次元表面を有する対向した圧力アプリケータを用いて、または装置の横断方向に基材が非弾性の不織布を永久的に伸長して達成することができる。しかしながら、このような不織布は、耐摩耗性が比較的低く、使用中にほつれ易い。特許文献３によれば、この欠点は、熱接着で少なくとも３０％が結合された不織ウェブで克服することができる。不織ウェブの柔軟性は、この改善による影響を受けないはずである。
【００１０】
加えて、特許文献４に開示されているように、結合パターンを用いて、柔軟性を維持したまま不織布の耐摩耗性を改善することができる。
【００１１】
特許文献５によれば、織布または紙を用いたパッドに比べて皮膚に対するざらつきが少なく、綿を用いた不織ワイプよりも強度が高く柔軟性が改善されたワイプは、基本質量が２０ｇ／ｍ2〜１３０ｇ／ｍ2の不織ウェブで製造することができる。このようなワイプは、所定の摩擦係数を有するように水絡み合せ（hydroentangling）またはニードルパンチによって製造しなければならない。
【００１２】
特許文献６に、皮膚科用の化粧シート製品が開示されている。この製品は、有効成分の吸収率が高く、吸収した有効成分を良好に放出し、柔軟性と強度が適度に組み合わせられている。この柔軟な不織繊維化粧用ワイプ材料は、不織繊維層材料が基材層に接着された、基材から少なくとも０．５ｍｍのＺ方向ロフトを有する不織繊維層を含まなければならない。このＺ方向ロフトは、基材に対して不織繊維層が接着した部分間の弧状部分によって形成される。この弧状部分は、ワイプのワイピング断面積の２０％〜９９％を占める。このようなワイプは、広範な不織布または不織繊維から製造することができ、インチ当たり少なくとも２つのクリンプを有するコンジュゲート繊維や、特許文献７によって要求されるような繊維の全ての交差部が接着された不織布を使用しなくても良い。特許文献７によれば、圧縮しにくく、かつ物理的強度及び耐磨耗性が高い一般用及び工業用のパッドを得るには、かなり複雑な特殊な要求を満たさなければならない。
【００１３】
特許文献８に従えば、メルトブローン（meltblown）不織ワイプもパーソナルケアに用いるのに適している。
【００１４】
特許文献５によれば、不織ウェブの基本質量は２０ｇ／ｍ2〜１３０ｇ／ｍ2であり、スキンクレンジングワイプとして適するように水絡み合せ（hydroentangling）またはニードルパンチで製造しなければならない。
【００１５】
特許文献９によれば、ニードルパンチ不織布は、６０ｗｔ％〜９０ｗｔ％の長さが２．５４ｃｍ〜１５．３２ｃｍのリヨセル繊維、１０ｗｔ％〜４０ｗｔ％の長さが２．５４ｃｍ〜１５．３２ｃｍのポリエステル繊維、及び０ｗｔ％〜３０ｗｔ％の他の織物繊維からなる。リヨセル繊維は、繊維状構造にされる前は０．７５デニール〜６デニールの範囲の値を有する。不織布は、カーディング、クロスラッピング、及びニードルパンチで製造することができる。特に好ましい繊維には、けん縮されたリヨセル繊維及びポリエステル繊維が含まれる。しかしながら、特許文献９に従ったファブリックは、やや粗く硬めであり、柔軟性及び嵩（厚み）が不足している。特許文献９に開示されているファブリックは、特許文献１０に開示されているように主に自動車用及びバッテリー用に利用されている。
【００１６】
また、床掃除用ワイプの不織布基材が良く用いられている。特許文献１１では、このような床掃除用ワイプは、エマルジョンではない液状配合物が含浸された不水溶性基材として記載されている。不水溶性基材は、ポリエステル不織布の第１の層とニードルパンチセルロース不織布の第２の層からなる。
【００１７】
特許文献１２に、皿洗い用の洗浄ワイプが開示されている。この不水溶性基材は、ポリプロピレン繊維の粗い繊維からなる上層と、セルロース繊維からなる吸収性中心層と、例えばポリエステル繊維の細い繊維からなる下層から構成されている。中心の吸収層だけに、界面活性剤、可溶化剤、及び防腐剤に加えて水溶性セルロースポリマーを含む洗浄用組成物が含浸されている。
【００１８】
特許文献１３に開示されている化粧用ワイプは、Ｃ12-30カルボン酸モノグリセリドまたはＣ12-30カルボン酸ジグリセリドを含むＰＩＴ乳剤とすることもできる水中油型乳剤が含浸されている。シート材料は、木材パルプ、ポリオレフィン、ポリエステル、またはポリアミド繊維などの不織布から形成されるのが好ましい。好ましくは、セルロースパルプと接着剤の混合物を用いる。この不織シート材料は、エアーレイイング（airlaying）、ウェットレイイング（wetlaying）、またはカーディングなどの様々な製法で製造することができる。特許文献１３に従ったワイプは、柔軟であってワイプ使用後に柔らかい感触を与えるため、最終製品または原料として用いる繊維に特殊な繊維柔軟材を添加しなくても良い。
【００１９】
特許文献１４は、マイクロステープル繊維及び第２の吸収性ステープル繊維からなる不織布洗浄用ワイプが記載されている。マイクロステープル繊維は、少なくとも２種類のポリマーからなる多成分スプリット繊維であり、第２のステープル繊維は、合成繊維スピニングによってビスコースリヨセル繊維から製造される。このような洗浄用ワイプが２つ以上の不織層からなる場合は、これらの層は、絡み合わせ、積層、またはニードルパンチによって結合される。このような洗浄用ワイプは、耐磨耗性及び汚れの吸収率が高く強度も高い。
【００２０】
従来の不織ワイプ材料に関連した問題は、構造を維持するのに適していないため、ローションを含んだり湿ったりすると形が崩れる。加えて、大量の材料を使用しなくても、皮膚をこすった時に柔らかい肌触りを損なわない不織布に達するのが望ましい。
【特許文献１】特開２００３‐０９５８６８号公報
【特許文献２】米国特許第５，６２６，５７１号明細書
【特許文献３】国際公開第０２／３１２４５号パンフレット
【特許文献４】米国特許第５，９６４，７４２号明細書
【特許文献５】欧州特許第７５００６２ Ａ１号明細書
【特許文献６】国際公開第０３／０２２１１６号パンフレット
【特許文献７】米国特許第５，６０５，７４９号明細書
【特許文献８】米国特許第４，７７５，５８２号明細書
【特許文献９】米国特許第５，９２８，９７３号明細書
【特許文献１０】国際公開第９６／１３０７１号パンフレット
【特許文献１１】国際公開第０３／０５０２３０号パンフレット
【特許文献１２】米国特許第６，５６９，８２８ Ｂ１号明細書
【特許文献１３】国際公開第０２／０７２０５２号パンフレット
【特許文献１４】独国特許第１９９１７２７５ Ｂ４号明細書
【発明の開示】
【発明が解決しようとする課題】
【００２１】
本発明の目的は、眼の周りの皮膚などの敏感な部分であっても化粧品を適用するのに適し、嵩（厚み）があって柔らかく皮膚に刺激を与えず、効率的にメイク落としができ、かつ繊維がほぐれずに皮膚に化粧用及び皮膚科用ローションを適用するのに適し、更にローションを含んだ場合や除去したメイクを含んだ場合に元の構造を維持できるパッドなどの吸収製品を提供することにある。
【００２２】
本発明の更なる目的は、特に、美容用及び皮膚科用のローションなどの液体を含んだ後にこのような液体を保持するのに優れ、このような液体が重力によって下方に移動するのを防止する吸収製品を提供することにある。
【課題を解決するための手段】
【００２３】
本発明は、少なくとも１つの不織吸収シートを含む美容用及び／または皮膚科用のパーソナルケア及び／またはクレンジング吸収製品に関する。この不織吸収シートは、リヨセル繊維を１０ｗｔ％〜１００ｗｔ％、他の天然繊維、半合成繊維、及び／または合成繊維の少なくとも１つを０ｗｔ％〜９０ｗｔ％含む。このリヨセル繊維は、０．５ｄｔｅｘ〜３．５ｄｔｅｘの範囲の繊度を有する。この吸収シートは、２０ｇ／ｍ2〜５００ｇ／ｍ2の範囲の基本質量を有する。機械方向及び横断方向の引張り強度が５ Ｎ／５ｃｍ〜１０００ Ｎ／５ｃｍの範囲である。
【００２４】
吸収シートは、リヨセル繊維を３０ｗｔ％〜９０ｗｔ％、特に４０ｗｔ％〜８０ｗｔ％、他の天然繊維、半合成繊維、及び／または合成繊維、特に合成繊維を１０ｗｔ％〜７０ｗｔ％、特に２０ｗｔ％〜６０ｗｔ％含むのが好ましい。
【００２５】
別の好適な実施形態では、吸収シートは、リヨセル繊維を１０ｗｔ％〜５０ｗｔ％、特に１０ｗｔ％〜４０ｗｔ％、綿から製造されるのが好ましい天然繊維を１０ｗｔ％〜４０ｗｔ％、そして半合成繊維及び／または合成繊維を１０ｗｔ％〜８０ｗｔ％、特に２０ｗｔ％〜８０ｗｔ％含む。
【００２６】
本発明の別の態様に従えば、天然繊維、半合成繊維、及び／または合成繊維の少なくとも一部が、特に、少なくとも１つの永久親水性表面を有する吸収製品が提供される。
【００２７】
また、吸収シートが、天然繊維を１０ｗｔ％〜９０ｗｔ％、特に３０ｗｔ％〜７０ｗｔ％、特に少なくとも１つの永久親水性表面を有する少なくとも一部を含む半合成繊維及び／または合成繊維を１０ｗｔ％〜９０ｗｔ％、特に２０ｗｔ％〜６０ｗｔ％、そしてポリエステル繊維を０ｗｔ％〜５０ｗｔ％、特に１０ｗｔ％〜３０ｗｔ％を含むのが好ましい。
【００２８】
本発明のある実施形態では、吸収シートは、ウェブ製造法であるカーディング及びウェブ接着法であるニードルパンチによって形成され、カードされた繊維がニードルパンチの前にクロスラップされる。
【００２９】
合成繊維がポリエステル繊維、特にＰＥＴ繊維を含むのが特に好ましい。
【００３０】
更に別の実施形態では、吸収シートの繊維の少なくとも一部が、２．５ｄｔｅｘ未満、好ましくは２．０ｄｔｅｘ未満、より好ましくは１．３ｄｔｅｘ以下の繊度を有する。
【００３１】
本発明の別の好適な実施形態に従えば、吸収シートは、０．４ｍｍ〜５ｍｍ、好ましくは１．５ｍｍ〜３ｍｍ、より好ましくは１．８ｍｍ〜２．８ｍｍの範囲の厚みを有する。
【００３２】
別の好適な実施形態に従えば、吸収シートは、リヨセル繊維を５０ｗｔ％〜６５ｗｔ％、ポリエステル繊維を３５ｗｔ％〜５０ｗｔ％含み、これらの繊維が共に、１．７ｄｔｅｘ、好ましくは１．４ｄｔｅｘ以下の繊度を有する
【００３３】
本発明の別の好適な態様では、吸収シートの基本質量は、３０ｇ／ｍ2〜４００ｇ／ｍ2、好ましくは５０ｇ／ｍ2〜２５０ｇ／ｍ2、より好ましくは１５０ｇ／ｍ2〜２００ｇ／ｍ2の範囲である。
【００３４】
別の態様では、吸収シートの引張り強度は、機械方向及び横断方向において、２０ Ｎ／５ｃｍ〜８００ Ｎ／５ｃｍ、好ましくは８０ Ｎ／５ｃｍ〜４００ Ｎ／５ｃｍ、より好ましくは１００ Ｎ／５ｃｍ〜２５０ Ｎ／５ｃｍの範囲である。
【００３５】
別の実施形態に従えば、吸収シートの伸長率は、２０％〜１６０％、好ましくは７０％〜１２０％、より好ましくは８０％〜１００％の範囲である。
【００３６】
更なる態様に従えば、吸収製品、特に吸収シートのカワバタ検査による曲げトルクが、特に機械方向及び横断方向の両方において、０．２０ ｇ×ｃｍ以下、好ましくは０．１７ ｇ×ｃｍ以下、より好ましくは０．１５ ｇ×ｃｍ以下である。
【００３７】
少なくとも１つの吸収シートの少なくとも１つの表面が、少なくとも１つの３次元表面パターン、特に少なくとも１つのエンボス加工を含むのが特に好ましい。
【００３８】
吸収製品の３次元表面パターンを、ニードルパンチ法によって形成することができる。例えば、単位面積当たりのニードル密度、ニードルを刺入する深さ、強度、及び／またはニードルの大きさ、及び／または隆起または下降した領域のパターンの形状の変更によって、様々な３次元パターンを形成することができる。更に、吸収製品の表面のこのような構造またはパターンの形成は、カレンダーロール法（calendar roles）及びエンボス加工技術を用いて達成することができる。
【００３９】
本発明の好適な実施形態では、吸収シートは０．０９ ｇ／ｃｍ3未満の密度を有する。
【００４０】
更に、吸収製品は、美容用及び／または皮膚科用のパッド、タオル、ペーパータオル（towelette）、ティッシュ、ワイプ、またはこれらの一部の形態にすることができる。
【００４１】
別の好適な実施形態では、本発明に従った吸収製品は更に、美容用または皮膚科用のクレンジング及び／またはスキンケア組成物を含む。
【００４２】
別の態様に従った吸収製品組立体は、少なくとも部分的に直接または間接的に互いに重ねられ、特に少なくとも１つのスタックに整列されたまたはロール上に配置された、本発明に従った２つ、３つ、またはそれ以上の吸収製品を含む。
【発明の効果】
【００４３】
眼の周りの皮膚などの敏感な部分であっても化粧品を適用するのに適し、嵩（厚み）があって柔らかく皮膚に刺激を与えず、効率的にメイク落としができ、かつ繊維がほぐれずに皮膚に化粧用及び皮膚科用ローションを適用するのに適し、更にローションを含んだ場合や除去したメイクを含んだ場合に元の構造を維持できるパッドなどの吸収製品が提供される。
【発明を実施するための最良の形態】
【００４４】
本明細書及び添付の特許請求の範囲で用いるパーセント表示は、特段の記載がない限り重量パーセント（ｗ／ｗ）を使用する。
【００４５】
本発明は、詳細を後述する少なくとも１つの不織布吸収シートを含む美容用及び／または皮膚科用のパーソナルケア及び／またはクレンジング吸収製品に関する。不織吸収シートは、約１０ｗｔ％〜約１００ｗｔ％、好ましくは約３０ｗｔ％〜約９０ｗｔ％、より好ましくは約４０ｗｔ％〜約８０ｗｔ％のリヨセル繊維と、約０ｗｔ％〜約９０ｗｔ％、好ましくは約１０ｗｔ％〜約７０ｗｔ％、より好ましくは約２０ｗｔ％〜約６０ｗｔ％の他の天然繊維、半合成繊維、及び／または合成繊維の少なくとも１つを含む。
【００４６】
不織吸収シートが、例えば、約５０ｗｔ％のリヨセル繊維と、約５０ｗｔ％のポリエステル繊維（特にＰＥＴ繊維）を含む場合、好ましい柔軟性、強度、及び曲げ特性が得られる。
【００４７】
リヨセルは、１９９６年に連邦取引委員会（Federal Trade Commission）が認めたジェネリック繊維の名称である。リヨセルは、いわゆる合成繊維としての特徴を有する。リヨセルは木材パルプから製造されるためセルロースが主成分であり、例えばＮ‐メチルモルフォリン‐Ｎ‐オキシドなどの水溶性第３級アミンＮ‐オキシドに溶解したセルロース溶液を好適なダイを介して水溶性凝固槽内に押し出して単繊維の集合体を製造して得られる（溶媒スピニング法（solvent spinning））。このような単繊維を水で洗浄して溶媒を除去し、乾燥させる。例えば米国特許第５，０９４，６９０号に従えば、セルロースは第３級アミンオキシドの水溶液に懸濁し、撹拌しながら９０℃〜１２０℃の温度に加熱する。
【００４８】
リヨセルは、多くの点でレーヨンよりも綿に類似している。しかしながら、ビスコースなどの他のセルロース繊維と同様に、呼吸性かつ吸収性であり、着心地が良いのが普通である。リヨセルは、高い湿潤強度を有する。
【００４９】
リヨセル繊維は、例えば、Ｔｅｎｃｅｌ（商標）（アコーディス・セルローシック・ファイバーズ（Acordis Cellulosic Fibers））またはＬｅｎｚｉｎｇ ｌｙｏｃｅｌｌ（商標）（レンジング・ファイバーズ（Lenzing Fibers））として販売されている。
【００５０】
一般に、本発明に有用な天然材料には、絹、ケラチン（keratine）、及びセルロース繊維が含まれる。リヨセル繊維と共に使用できる好適な天然繊維は、例えば、綿、羊毛、絹、リネン、シサル麻、大麻、ちょ麻、亜麻、黄麻、及びこれらの組合せからなる群から選択される。
【００５１】
好適な半合成繊維は、例えば、特にビスコース、キュプラ（cupro）、及び／またはモダール（modal）などの再生セルロース、ポリ乳酸、アルギン酸塩、及びこれらの組合せからなる群から選択することができる。特に、再生セルロース様ビスコースが好適である。
【００５２】
本発明に有用な合成繊維材料は、限定するものではないが、アセテート繊維、アラミド繊維（aramide fibers）、ナイロンなどのポリアミド繊維、ポリエチレンテレフタレート（ＰＥＴ）繊維などのポリエステル繊維、ポリプロピレン及びポリエチレン繊維などのポリオレフィン繊維、ポリビニルアルコール繊維、ポリウレタン繊維またはフォーム、及びこれらの組合せからなる群から選択される。好適な合成繊維には更に、ＰＥ／ＰＥＴ繊維またはＰＰ／ＰＥ繊維などの２成分または３成分繊維が含まれる。このような繊維は、いわゆるコア型、シース型、並列型、またはアイランド・イン・ザ・シー型（island-in-the-sea-type）の繊維とすることができる。
【００５３】
本発明に従った吸収製品の好適な実施形態は、リヨセル繊維とは別に、少なくとも一部が、特殊な永久親水性表面を有する繊維も含む。このような特殊な永久親水性表面は、例えば、上記したような天然繊維、半合成繊維、または合成繊維をコーティングして得ることができる。このような繊維には、特殊な永久親水性仕上げされた、例えば、ナイロンなどのポリアミド繊維、ポリエチレンテレフタレート（ＰＥＴ）繊維などのポリエステル繊維、ポリプロピレン及びポリエチレン繊維などのポリオレフィン繊維、ポリビニルアルコール繊維、ＰＥ／ＰＥＴ繊維またはＰＰ／ＰＥ繊維などの２成分または３成分繊維、ビスコース繊維、綿繊維、羊毛繊維、絹繊維、リネン繊維、シサル麻繊維、大麻繊維、ちょ麻繊維、亜麻繊維、黄麻繊維、及びこれらの組合せが含まれる。
【００５４】
このような永久親水性仕上げは、例えば、国際特許出願第９６／３３３０３号に従って得ることができる。具体的には、ポリジオルガノシロキサンを含む少なくとも１種類の親水性潤滑剤を含む第１のスピン仕上げを適用し、延ばした後にこの第１のスピン仕上げに、ポリジオルガノシロキサンを含む少なくとも１つの陽イオン帯電防止剤を含む第２のスピンフィニッシュが適用される。また、国際特許出願第９７／００３５１号に従えば、永久親水性表面仕上げされた繊維は、ポリオキシエチレンジエステル及びポリアルキレンジエステルの反復部分を有する親水性コポリエステル、及び一方の末端または両末端がアルキル基またはエステル基でエンドキャップされた酸化ポリプロピレンポリマーを含む水溶性分散物と用いて得ることができる。前記ポリマーは、４つ以上の酸化プロピレン単位を有し、平均分子量が少なくとも約３００である。加えて、永久親水性仕上げの組成物も開示されている。この組成物は、有機溶媒、ポリオキシエチレンジエステル及びポリアルキレンジエステルの反復部分を有する親水性コポリエステル、及び一方の末端または両末端がアルキル基またはエステル基でエンドキャップされた酸化ポリプロピレンポリマーを含む混合物を含む。前記ポリマーは、４つ以上の酸化プロピレン単位を有し、平均分子量が少なくとも約３００である。更に、国際特許出願第９７／００３５１号に、ポリオキシエチレンジエステル及びポリアルキレンジエステルの反復部分を有する親水性コポリエステル、及び平均分子量が１１００を超えるポリプロピレングリコールを含む分散物が開示されている。加えて、前記国際特許出願第９７／００３５１号に、有機溶媒、ポリオキシエチレンジエステル及びポリアルキレンジエステルの反復部分を有する親水性コポリエステル、及び平均分子量が１１００を超えるポリプロピレングリコールを含む混合物も開示されている。
【００５５】
これに加えて或いは別法では、合成繊維材料は、製造後に、繊維材料内に分散した親水性化合物が繊維の表面に移動して特殊な永久親水性繊維仕上げが形成されるのが好ましい。例えば、ポリエステル繊維、特にＰＥＴ繊維、ポリプロピレン繊維、及び上記した２成分繊維は、このような特殊な永久親水性仕上げの主成分またはコア材料として特に好ましい。
【００５６】
国際特許出願第９８／４２８９８号に従えば、永久親水性繊維表面は、ポリオレフィンと、カルボシル基、ヒドロキシル基、アミノ基、オキサゾリン基、イミダゾリン基、エポキシド基、イソシアネート基、エステル基、エーテル基、アミド基、アルカノールアミン基、及びアルカノールアミド基などの極性残基を有する化合物などの移動可能な両親媒性物質と、鉛塩、ニッケル塩、ジルコニウム塩、クロム塩、チタン塩、及びスズ塩などのからなる群から選択される遷移金属化合物を含む混合物の押出し、カレンダリング、または射出成形によって形成することができる。また、米国特許第６，６９９，９２２号（Ｂ２）に従えば、永久親水性表面を備えた不織布は、有効量のポリエチレングリコールのジ‐Ｃ10-12脂肪酸エステルを含むポリマーからなる合成繊維から製造することができる。
【００５７】
永久親水性仕上げされた好適なポリエステル繊維は、例えば、Ｈｙｄｒｏｆｉｘ（登録商標）（デュポン社（DuPont））として販売されている。永久親水性仕上げされた好適なポリプロピレン繊維は、例えば、Ｈｙｅｎｔａｎｇｌｅ ＷＡ（商標）（ファイバー・ビジョンズ社（Fiber Visions））として販売されている。
【００５８】
具体的には、このように表面処理された天然繊維、半合成繊維、及び合成繊維の仕上げ面の実質的に全体に特殊な永久親水性仕上げが形成される。
【００５９】
少なくとも一部が特殊な永久親水性仕上げされた上記した繊維は、リヨセル繊維だけと混紡して、または上記した天然繊維、半合成繊維、または合成繊維の任意の繊維、またはこれらの組合せとリヨセル繊維を混紡して、本発明に従った吸収シートを形成することができる。特殊な永久親水性表面を有する繊維を含むこのような吸収製品は、その吸収製品内に適用されたまたは含浸された液体が重力によりその製品から下方に移動するのを防止するのに特に適している。特に、リヨセル繊維以外の本発明に従ったこのような吸収製品は、永久親水性表面を有する繊維を含むのが好ましい。このような永久親水性表面を有する繊維は、通常は、たとえ水分に曝されたり水で洗浄したりしても親水性特性を維持する。例えば、親水性表面またはコーティングの永久性は、ＥＤＡＮＡ標準法ＥＲＴ１５０．２‐９３によって決定することができる。また、例えば国際特許出願第９６／３３３０３号に開示されているように、変更ＥＤＡＮＡ法を用いることもできる。標準法に比べて変更法では、吸収製品の全く同じ点に対して３回の裏抜け測定を行う。吸収製品は、検査中に拭き取ったり乾燥させたりしない。３回の連続検査の後、各検査について測定値の平均値及び標準偏差を求める。永久親水性表面／コーティングとして分類するために、３回目の裏抜き時間を、最大２０秒、好ましくは最大１０秒、より好ましくは最大５秒とすべきである。別法では、親水性表面の永久性は、例えばＥＤＡＮＡ法ＥＲＴ１５１．０‐９３によって測定する再湿潤特性によって決定することができる。具体的には、完全に濡れた羊毛に４ｋｇの荷重をかけて重ねられた乾燥濾紙に逆流する流体の量（グラム）を測定する。また、吸収性及び保持特性は、ＥＤＡＮＡ １０．３‐９９の検査で決定することができる。後者の検査では、特にパッドまたはワイプの形態の本発明の吸収製品は、水では最大１２００ｗｔ％以上、特に安定した油／水ローションでは最大１５００ｗｔ％以上の吸収率及び保持力を示し、少なくとも吸収製品への接触では相の分離は肉眼では確認されなかった。
【００６０】
永久親水性表面を有する本発明に従った吸収製品は、この吸収製品内の所望の部分に導入された液体またはローションを保持するのに特に適している。例えば、スキンケア組成物を導入して個々の吸収製品を積み重ねたとしても、スキンケア組成物はそれぞれの吸収製品内に維持されて下方に移動しないため、時間が経過しても、積層された上部の吸収製品が乾燥して下部の吸収製品がスキンケアローションでびしょ濡れになることがない。
【００６１】
本発明の永久親水性表面は、水分に繰り返し曝されたり水で洗浄されたりしてもその親水性が失われない表面と定義することができる。
【００６２】
本発明に従った吸収製品は単層または複層とすることができる。例えば、ここに開示した２つ、３つ、またはそれ以上の不織吸収シートから形成することができる。これに加えて或いは別法では、不織吸収シート自体は単層または複層とし、例えば２つ、３つ、またはそれ以上のシートを個々に含むことができる。
【００６３】
繊維または長繊維がランダムにまたは所定の方向に配置された繊維または長繊維からなるウェブ構造を有する不織材料が特に好ましい。不織ウェブ構造は、エアーレイイング法（airlaying）またはある種のウェットレイイング法（wetlaying）によって形成することができる。少なくとも部分的に方向性を有する不織ウェブ構造は、他のウェットレイイング法またはカーディング法で形成することができる。一般に、吸収シートは、カーディング法、スパンボンド法、メルトブローイング法（meltblowing）、エアーレイイング法、及びウェットレイイング法からなる群から選択されるウェブ製造方法で製造することができる。最終吸収シートを製造する不織材料は少なくとも一定の方向性を有するのが特に好ましい。このような方向性を有する不織材料はカーディング法で製造するのが好ましい。
【００６４】
カードされた不織ウェブ材料の繊維は、主に装置の方向に向き、装置の横断方向に向かないのが好ましい。
【００６５】
複層シート材料は、請求項１の内容に適合した１つの吸収シートであって、同じまたは異なった不織材料の２つ以上の層及び／または他の製造方法で得た層を含むと定義する。この不織吸収シートは、複層シート材料の上部層及び／または下部層を構成するのが最も好ましい。
【００６６】
本発明の別の態様に従えば、複層シート材料は、ニードルパンチ、樹脂接着、化学接着、熱接着、水絡み合せ（hydroentanglement）、またはこれらの組合せを含む群から選択される少なくとも１つの繊維接着法によって形成するのが好ましい。最も好適なこのような複層シート材料は、上記した方法により近接して整合したシート／層が互いに接合される水絡み合わせ及び／またはニードルパンチによって製造することができる。
【００６７】
水絡み合わせ法では、通常は支持体に保持された不織基材に向かって多数の極細のウォータージェットが噴射される。このようなウォータージェットの代わり、または同時に加圧空気ジェットを用いることもできる。
【００６８】
ウェブ形成ステップの前に、不織材料をクロスラップ（cross-lap）するのが特に好ましい。このようなクロスラップは、当業者に周知である。例えば、カードされたウェブ材料がベルトまたはキャリヤに載せられている時に、このウェブ材料を前後に移動させると共にその下側前部をこの前後方向に対して垂直に引張って、ウェブ材料をＺ状に重ね合わせる。
【００６９】
ニードルパンチ法の場合、１または複数のニードル織機が用いられ、カードされた繊維のウェブなどの緩い繊維のウェブが緊密な不織布にされる。ニードルパンチにより繊維がそのウェブに亘って機械的に方向が合わせられる。ニードルは、例えばニードルボードまたはニードル織機などのニードル器具に、非線形に配置することができる。ニードルパンチステップでは、少なくとも１つのニードル器具を用いるのが好ましい。このようなニードル器具は、ｄｍ2当たり約５０〜３００、好ましくは７０〜２５０、より好ましくは９０〜１１０の範囲のニードルを有する。好適な実施形態では、ベッドに付与されるエネルギーが可能な限り小さく、好ましくは接着物質を用いなくても離層しない接着されたウェブ組織が得られるように、１分当たりのストローク、織機当たりのニードル数、パッドの前進速度、及び特にニードルの刺入の程度が調整される。
【００７０】
ニードルパンチ法を用いることにより、柔軟性及び嵩（厚み）の点で優れたリヨセル繊維を用いて強度の高いウェブを得ることができる。
【００７１】
本発明に従った吸収製品と共に使用するリヨセル繊維は、０．５ｄｔｅｘ〜３．４ｄｔｅｘ、好ましくは２．５ｄｔｅｘ未満、より好ましくは２．０ｄｔｅｘ未満、更に好ましくは１．７ｄｔｅｘ未満、特に１．４ｄｔｅｘ未満の範囲の繊度を有する繊維が好ましい。リヨセル繊維だけでなく天然繊維、半合成繊維、及び／または合成繊維も、同じ一般的及び好適な繊度範囲になるように不織吸収シートに使用するのが特に好ましい。
【００７２】
具体的には、本発明に従った吸収製品の吸収シートは、基本質量が２０ｇ／ｍ2〜５００ｇ／ｍ2、好ましくは３０ｇ／ｍ2〜４００ｇ／ｍ2、より好ましくは５０ｇ／ｍ2〜２５０ｇ／ｍ2、特に１５０ｇ／ｍ2〜２００ｇ／ｍ2の範囲である。
【００７３】
更に、本吸収シートは、機械方向及び横断方向において５〜１０００ Ｎ／５ｃｍの範囲の引張り強度を有する。好ましい引張り強度の値は、２０ Ｎ／５ｃｍ〜８００ Ｎ／５ｃｍ、より好ましくは８０ Ｎ／５ｃｍ〜４００ Ｎ／５ｃｍ、更に好ましくは１００ Ｎ／５ｃｍ〜２５０ Ｎ／５ｃｍの範囲である。
【００７４】
本吸収シートは、機械強度が優れており、特に湿潤強度は満足できるものである。従って、本発明に従った吸収製品は、濡れても形が崩れず、シート材料の嵩（厚み）が減らずにエマルジョンやローションなどのスキンケア組成物または落としたメイク及び／または老廃物を十分な量、吸収することができる。
【００７５】
様々な用途に対して０．４ｍｍ〜５ｍｍの範囲の厚みの吸収シートで通常は十分であることが分かった。たとえ１．５ｍｍ〜３ｍｍ、より好ましくは１．８ｍｍ〜２．８ｍｍの厚みでも、皮膚に対して柔軟な感触及び嵩（厚み）を達成することができる。従って、繊維、特にリヨセルを過剰に用いずにこのような感覚を得ることができる。
【００７６】
本発明の吸収製品は、柔軟性と強度の点で優れている。具体的には、このような吸収材料の柔軟な感覚及び曲げ易さにより、乾燥した状態またはローションを含んだ状態で皮膚に使用する際に好ましい印象を与える。吸収製品、特に吸収製品に使用される吸収シートは、曲げトルクが０．２ｇ×ｃｍ以下、好ましくは０．１７ｇ×ｃｍ以下、特に０．１５ｇ×ｃｍ以下であるのが最適である。このような吸収製品は、柔軟性が機械方向及び横断方向における上記した曲げトルク範囲を満たすという点で特に優れていることが分かった。
【００７７】
本発明における曲げトルクは、カワバタＫＥＳ‐ＦＢ２純粋曲げテスター（Kawabata KES-FB2 pure bending tester）で測定する。このカワバタ曲げ検査は、不織材料または他の繊維材料の基本的な機械特性を測定するようにデザインされたカワバタ・システムの一部である。この検査では、曲げトルクは、少なくとも３つのサンプルの結果を集め、その３つの検査結果の平均から求められる。このサンプルの大きさは８．９ｃｍ×８．９ｃｍである。更に、較正質量は５０ｇであり、器具の感度は５×１に等しい。前側移動ジョーと後側移動ジョーとの間隙は１ｃｍに設定されている。サンプルには側面方向がない。各測定には４つの曲げサイクルがある。各サイクルの曲率は、０ｃｍ-1、＋２．５ｃｍ-1、−２．５ｃｍ-1、０ｃｍ-1に等しい。サイクルの速度は、０．５ｃｍ-1／秒であり、測定回数は８に設定されている。曲げトルク（ｇ×ｃｍ）は、曲率（１／ｃｍ カーブ）に対してモーメント（ｇ×ｃｍ／ｃｍ）が約０．５ｃｍ-1〜１．５ｃｍ-1の範囲にある線形回帰線の傾斜を表す。
【００７８】
一般に、本発明のパーソナルケア及び／またはクレンジング吸収製品を、オムツ、生理用ナプキン、パンティーライナー、赤ちゃん用ワイプ、クレンジング用ワイプ、ウェットワイプ、絆創膏、及び包帯などの様々な用途に広く用いることができる。
【００７９】
不織布に対してここで用いる用語「機械方向」は、例えば市販の不織布製装置で不織ウェブが製造される時にそのウェブが移動する方向を指す。同様に、用語「横断方向」は、機械方向に垂直なウェブの平面の方向を指す。
【００８０】
ここで用いる用語「基本質量」は、吸収製品または不織吸収シートの単位面積当たりの質量を指す。基本質量の単位には、通常はｇ／ｍ2が用いられる。
【００８１】
驚くべきことに、添付の特許請求の範囲で請求した最終製品により、美容用及び皮膚科用の極めて有利なパッド材料が得られることが分かった。このシート材料は、乾燥状態またはスキンケア組成物を含んだ状態にかかわらず、皮膚に対する柔軟性が高いが、極めて緊密で高い機械強度を有するため掴み易い。また、吸収製品の吸収シートの有利な曲げ特性により、優れた柔軟性が実現されている。特に、本発明に従った比較的薄いシート状吸収製品であっても、パッド製品を保持して移動させる指を皮膚で感じない。例えばコットンパッドとは異なり、たとえ強く擦っても、本発明の吸収製品では全く毛羽が立たないという大きな利点がある。更に、吸収製品はその形状を維持し、使用中に複数の部分或いは層に分離しない。その柔軟性及び機械強度により、皮膚を擦らなくても、吸収製品を用いた１回のステップでメイクを落とすことができる。従って、本発明の吸収製品により、眼の周りなどの敏感な皮膚が引張られたり損傷を受けたりするのが防止される。従って、本発明の吸収製品を用いれば、メイク、たとえ防水マスカラなどの防水メイクであっても優しく軽く落とすことができるという全体的な印象である。更に、このような製品には糸くずのようなものが全く見られない。
【００８２】
本発明の吸収製品では、この製品に導入された如何なる液体やローションも重力によってこの製品内を移動することがなく、たとえ長期間保管したとしても初めに導入された深さに維持されるという驚くべき事実が分かった。
【００８３】
本発明に従った吸収製品の吸収シートの製造について以下に詳細に説明する。
【００８４】
繊維の芯が開いてそれぞれの繊維が実質的に自由で機械方向に向きが合わせられるカーディングステップの前に、レンジング社（Lenzing）のリヨセル繊維６０ｗｔ％とトレビラ社（Trevira）のポリエチレンテレフタレート（ＰＥＴ）４０ｗｔ％を混合した。リヨセル繊維及びＰＥＴ繊維の両方は、１．３ｄｔｅｘの繊度を有する。ｄｔｅｘは１０，０００ｍの長さの単繊維の質量を指す。つまり、上記した繊維１０，０００ｍの質量は１．３ｇである。次いで、この繊維をロール上を前進させて、強化される前の約１０ｃｍの深さの軽量の不織層を設ける。この不織層を、いわゆるクロスラッパー（cross-lapper）でクロスラップする。最終製品の重さによって、不織層をクロスラッパーの中に１回、２回、または数回と積み重ねる。同時に、積層した不織材料がその底端部から垂直方向に引張られて積層不織材料がＺ状構造になり、クロスラッパーから引き離される。次いで、クロスラップ不織材料を、１ｃｍ2当たり約１００のニードルを備えた少なくとも１つのニードルボードを有する１または複数のニードルパンチユニットに送る。針の付いたニードルで繊維をパンチしてパッドにし、繊維を絡み合わせる。このニードルパンチ工程の最後で、強化された不織シート材料を、例えばパッドやワイプに切断する。例えば、１分当たりのストローク、１つのニードルボードのニードル数、及びニードルの刺入深さなどのパラメータにより、得られる不織吸収シートの柔軟性を調節することができる。
【００８５】
上記した方法と同様の方法で、２０ｗｔ％の綿繊維、２０ｗｔ％のリヨセル繊維、及び６０ｗｔ％のＰＥＴ繊維を含む不織吸収シートを製造した。
【００８６】
更に、比較のために、（ａ）７０ｗｔ％のビスコース繊維及び３０ｗｔ％のＰＥＴ繊維（それぞれの繊度は１．７ｄｔｅｘ）、（ｂ）６０ｗｔ％の綿繊維及び４０ｗｔ％のＰＥＴ繊維（米国細綿、ＰＥＴの繊度は１．３ｄｔｅｘ）、及び（ｃ）１００ｗｔ％の綿繊維（米国細綿）を用いて上記した方法に従ってシート材料を製造した。検査結果を以下の表に示す。
【表１】
0005599544.tif 000002
【００８７】
上の表から分かるように、本発明に従った吸収製品は比較のシート材料よりも基本質量が小さいが、機械方向の引張り強度及び横断方向の引張り強度が高い。更に、少ない材料で厚いパッドを製造することができる。加えて、本発明に従った極薄シートであっても、同じ厚みの従来のパッド材料では得ることができなかった柔軟な感触と厚みを実現することができる。また、本発明に従った吸収製品は吸収特性が優れている。
【００８８】
本発明の吸収製品の別の主な利点は、特に繊維が永久親水性表面を有する場合に、多量の液体またはローションを容易に吸収及び維持するだけでなく、この製品に染み込んだスキンケア組成物及び／またはクレンジング組成物を十分な量、放出できることである。吸収率及び保持特性は、例えば、ＥＤＡＮＡ １０．３‐９９の検査で決定することができる。この検査では、通常は１０ｃｍ×１０ｃｍの繊維標本を液体槽で浸して飽和状態にする。次いで、この標本を垂直方向に保持して液体を２分間、滴下させてから、浸した標本の質量及び吸収された液体の量を決定する。
【００８９】
例えば、上記した表の例２に従った基本質量が１８５ｇ／ｍ2、厚みが２．４３ｍｍの１０ｃｍ×１０ｃｍの繊維パッドをＥＤＡＮＡ １０．３‐９９で検査すると、約１２００ｗｔ％の水、約１２００ｗｔ％〜１３００ｗｔ％のローションを保持した。ローションについては後述する。更に、５０ｗｔ％のリヨセル繊維（１．３ｄｔｅｘ）、３０ｗｔ％のＰＥＴ繊維（１．３ｄｔｅｘ）、及び２０ｗｔ％の永久親水性表面を有するポリプロピレン繊維（ＨｙＥｎｔａｎｇｌｅ ＷＡ；１．７ｄｔｅｘ）を含み、上記した表のパッドとなるように製造された、基本質量が約１８５ｇ／ｍ2、厚みが約２．４ｍｍの１０ｃｍ×１０ｃｍの本発明に従った繊維パッドを上記したＥＤＡＮＡで検査した。その結果、約７００ｗｔ％〜８００ｗｔ％の水、約１４００ｗｔ％〜１５００ｗｔ％の後述するローションを保持できることが分かった。次いで、５０ｗｔ％のリヨセル繊維（１．３ｄｔｅｘ）、３０ｗｔ％のＰＥＴ繊維（１．３ｄｔｅｘ）、及び２０ｗｔ％の永久親水性表面を有するＰＥＴ繊維（Ｈｙｄｒｏｆｉｘ ＰＥＴ；１．７ｄｔｅｘ）を含む、上記した表のパッドとなるように製造された、基本質量が約１８５ｇ／ｍ2、厚みが約２．４ｍｍの１０ｃｍ×１０ｃｍの本発明に従った繊維パッドを上記したＥＤＡＮＡ検査した。その結果、約１０００ｗｔ％〜１１００ｗｔ％の水、約１４００ｗｔ％の後述するローションを保持できることが分かった。ＥＤＡＮＡ検査に用いる上記した安定したローションは、水（７３．３９５ｗｔ％）、ＥＤＴＡ 四ナトリウム（０．０８ｗｔ％）、ココ・グルコシド（０．２７５ｗｔ％）、フェノキシエタノール（０．９ｗｔ％）、保存剤（ブチルパラベン、エチルパラベン、イソブチルパラベン、メチルパラベン、及びプロピルパラベンを含む）（０．３ｗｔ％）（Ｎｉｐａｓｔａｔという名称で販売されている）、ＰＩＴエマルジョン（１０ｗｔ％）（水、セテアレス‐１２、セテアレス‐２０、セテアリルアルコール、イソノナン酸セテアリル、パルミチン酸セチル、グリセリン、及びステアリン酸グリセロール（また、Ｅｍｕｌｇａｄｅ ＣＭという名称で販売されており、セテアレス‐１２は１２エトキシ単位を有するエトキシル化セトステアリル（またはセテアリル）アルコールであり、セテアレス‐２０は２０エトキシ単位を有するエトキシル化セトステアリルアルコールである）、シクロペンタシロキサン（１０ｗｔ％）、イソヘキサデカン（３ｗｔ％）、グリセリン（２ｗｔ％）、及びクエン酸（０．０５ｗｔ％）を混合して得られる。
【００９０】
上記した開示から、本発明の様々な改良形態及び変更形態が可能であることが明らかであろう。従って、添付の特許請求の範囲内で本発明をここに開示した以外の方法で実施できることを理解されたい。
【００９１】
本発明の実施態様は以下の通りである。
（１）美容用及び／または皮膚科用のパーソナルケア及び／またはクレンジング吸収製品であって、少なくとも１つの不織吸収シートを含み、この不織吸収シートが、
リヨセル繊維を１０ｗｔ％〜１００ｗｔ％、そして他の天然繊維、半合成繊維、及び／または合成繊維の少なくとも１つを０ｗｔ％〜９０ｗｔ％を含み、
前記リヨセル繊維が、０．５ｄｔｅｘ〜３．５ｄｔｅｘの範囲の繊度を有し、
前記吸収シートが、２０ｇ／ｍ2〜５００ｇ／ｍ2の範囲の基本質量を有し、
機械方向及び横断方向の引張り強度が５ Ｎ／５ｃｍ〜１０００ Ｎ／５ｃｍの範囲であることを特徴とするパーソナルケア及び／またはクレンジング吸収製品。
（２）前記吸収シートが、リヨセル繊維を３０ｗｔ％〜９０ｗｔ％、特に４０ｗｔ％〜８０ｗｔ％、そして他の天然繊維、半合成繊維、及び／または合成繊維、特に合成繊維を１０ｗｔ％〜７０ｗｔ％、特に２０ｗｔ％〜６０ｗｔ％含むことを特徴とする実施態様（１）に記載の吸収製品。
（３）前記吸収シートが、リヨセル繊維を１０ｗｔ％〜５０ｗｔ％、特に１０ｗｔ％〜４０ｗｔ％、綿から製造されるのが好ましい天然繊維を１０ｗｔ％〜４０ｗｔ％、そして半合成繊維及び／または合成繊維を１０ｗｔ％〜８０ｗｔ％、特に２０ｗｔ％〜８０ｗｔ％含むことを特徴とする実施態様（１）に記載の吸収製品。
（４）前記天然繊維、半合成繊維、及び／または合成繊維の少なくとも一部が、特に、少なくとも１つの永久親水性表面を含むことを特徴とする実施態様（１）乃至（３）の１つに記載の吸収製品。
（５）前記吸収シートが、天然繊維を１０ｗｔ％〜９０ｗｔ％、特に３０ｗｔ％〜７０ｗｔ％、特に少なくとも１つの永久親水性表面を有する部分を含む半合成繊維及び／または合成繊維を１０ｗｔ％〜９０ｗｔ％、特に２０ｗｔ％〜６０ｗｔ％、そしてポリエステル繊維を０ｗｔ％〜５０ｗｔ％、特に１０ｗｔ％〜３０ｗｔ％含むことを特徴とする実施態様（４）に記載の吸収製品。
【００９２】
（６）前記吸収シートが、ウェブ製造法であるカーディング及びウェブ接着法であるニードルパンチを用いて形成され、カードされた繊維がニードルパンチの前にクロスラップされることを特徴とする実施態様（１）乃至（５）の１つに記載の吸収製品。
（７）前記合成繊維がポリエステル繊維、特にＰＥＴ繊維を含むことを特徴とする実施態様（１）乃至（６）の１つに記載の吸収製品。
（８）前記吸収シートの前記繊維が、２．５ｄｔｅｘ未満、好ましくは２．０ｄｔｅｘ未満、より好ましくは１．３ｄｔｅｘ以下の繊度を有することを特徴とする実施態様（１）乃至（７）の１つに記載の吸収製品。
（９）前記吸収シートが、リヨセル繊維を５０ｗｔ％〜６５ｗｔ％、そしてポリエステル繊維を３５ｗｔ％〜５０ｗｔ％含み、これらの繊維が共に、１．７ｄｔｅｘ、好ましくは１．４ｄｔｅｘ以下の繊度を有することを特徴とする実施態様（１）乃至（８）の１つに記載の吸収製品。
（１０）前記吸収シートが、０．４ｍｍ〜５ｍｍ、好ましくは１．５ｍｍ〜３ｍｍ、より好ましくは１．８ｍｍ〜２．８ｍｍの範囲の厚みを有することを特徴とする実施態様（１）乃至（９）の１つに記載の吸収製品。
【００９３】
（１１）前記吸収シートの前記基本質量が、３０ｇ／ｍ2〜４００ｇ／ｍ2、好ましくは５０ｇ／ｍ2〜２５０ｇ／ｍ2、より好ましくは１５０ｇ／ｍ2〜２００ｇ／ｍ2の範囲であることを特徴とする実施態様（１）乃至（１０）の１つに記載の吸収製品。
（１２）前記吸収シートの前記引張り強度が、２０ Ｎ／５ｃｍ〜８００ Ｎ／５ｃｍ、好ましくは８０ Ｎ／５ｃｍ〜４００ Ｎ／５ｃｍ、より好ましくは１００ Ｎ／５ｃｍ〜２５０ Ｎ／５ｃｍの範囲であることを特徴とする実施態様（１）乃至（１１）の１つに記載の吸収製品。
（１３）前記吸収シートの伸長率が、２０％〜１６０％、好ましくは７０％〜１２０％、より好ましくは８０％〜１００％の範囲であることを特徴とする実施態様（１）乃至（１２）の１つに記載の吸収製品。
（１４）前記吸収製品、特に前記吸収シートのカワバタ検査による曲げトルクが、特に機械方向及び横断方向の両方において、０．２０ ｇ×ｃｍ以下、好ましくは０．１７ ｇ×ｃｍ以下、より好ましくは０．１５ ｇ×ｃｍ以下であることを特徴とする実施態様（１）乃至（１３）の１つに記載の吸収製品。
（１５）少なくとも１つの前記吸収シートの少なくとも１つの表面が、少なくとも１つの３次元表面パターン、特に少なくとも１つのエンボス加工を含むことを特徴とする実施態様（１）乃至（１４）の１つに記載の吸収製品。
【００９４】
（１６）前記吸収シートが０．０９ ｇ／ｃｍ3未満の密度を有することを特徴とする実施態様（１）乃至（１５）の１つに記載の吸収製品。
（１７）前記製品が、美容用及び／または皮膚科用のパッド、タオル、ペーパータオル（towelette）、ティッシュ、ワイプ、またはこれらの一部であることを特徴とする実施態様（１）乃至（１６）の１つに記載の吸収製品。
（１８）更に、美容用及び／または皮膚科用のクレンジング及び／またはスキンケア組成物を含むことを特徴とする実施態様（１）乃至（１７）の１つに記載の吸収製品。
（１９）少なくとも部分的に直接または間接的に互いに重ねられ、特に少なくとも１つのスタックに整列されたまたはロール上に配置された、実施態様（１）乃至（１８）の１つに従った２つ、３つ、またはそれ以上の前記吸収製品を含む吸収製品組立体。
（２０）実施態様（１）乃至（１８）の１つに従った吸収製品をパフ、パッド、ワイプ、ティッシュ、タオル、ペーパータオル（towelette）、スポンジ、ブラシ、綿ボール、グローブ、ミット、綿棒、またはこれらの一部として、美容用及び／または皮膚科用に、特に美容用及び／または皮膚科用の特にローションの形態のクレンジング及び／またはスキンケア組成物を配置するため、及び／または含ませるための基材として使用すること。